(57)【特許請求の範囲】
【請求項１】
下記の一般式（Ｉ）；
【化１】
0006442786.tif 000006
（式中、Ｒ1は炭素数８〜３０のアルキル基を表す。）
で表されるペンタエリスリトールテトラキス（３−アルキルチオプロピオネート）（Ｉ）を触媒として用いて、２個以上のエポキシ基を有するポリエポキシ化合物の一部のエポキシ基にアクリル酸および／またはメタクリル酸を反応させてエポキシ基含有（メタ）アクリレート化合物を製造することを特徴とするエポキシ基含有（メタ）アクリレート化合物の製造方法。
【請求項２】
ペンタエリスリトールテトラキス（３−アルキルチオプロピレンオネート）（Ｉ）を、アクリル酸および／またはメタクリル酸の質量に基づいて、０．００１〜１０質量％の割合で用いる請求項１に記載のエポキシ基含有（メタ）アクリレート化合物の製造方法。
【請求項３】
重合禁止剤を更に用いる請求項１または２に記載のエポキシ基含有（メタ）アクリレート化合物の製造方法。
【発明の詳細な説明】
【技術分野】
【０００１】
本発明は、長期保存後も粘度の増加がないかまたは粘度の増加が小さくてゲル化が生じず、しかも反応性能などの物性変化のない、保存安定性に優れるエポキシ基含有（メタ）アクリレート化合物の製造方法およびそれにより得られるエポキシ基含有（メタ）アクリレート化合物に関する。
【背景技術】
【０００２】
２個以上のエポキシ基を有するポリエポキシ化合物の一部のエポキシ基にアクリル酸および／またはメタクリル酸を反応させて得られるエポキシ基含有（メタ）アクリレート化合物は、１分子中にカチオン重合性または付加反応性のエポキシ基とラジカル重合性の（メタ）アクリレート基を有し、エポキシ基と（メタ）アクリレート基に由来する高い反応性を有していて、硬化性（架橋性）に優れ、しかもその重合・硬化物はエポキシ化合物（エポキシ樹脂）に由来する優れた耐熱性、耐薬品性、密着性、機械的特性、電気特性を備えている。
そのため、エポキシ基含有（メタ）アクリレート化合物は、カチオン重合開始剤およびラジカル重合開始剤を添加し、必要に応じて、エポキシ基含有（メタ）アクリレート化合物以外の他の重合性化合物（反応性化合物）、例えば、エポキシ基含有（メタ）アクリレート化合物以外のエポキシ化合物、ラジカル重合性化合物などの１種または２種以上を更に配合して、半導体やその他の電子部品の封止剤、液晶表示装置の枠シール剤、レジスト材料、接着剤、コーティング剤、構造用材料などの種々の用途に用いられている。
しかし、エポキシ基含有（メタ）アクリレート化合物は、保存安定性に劣っており、時間の経過に伴って、粘度の増加、重合・硬化性能の低下などが生じ易いことから、保存安定性の向上が求められている。
【０００３】
１分子中にエポキシ基とカルボキシル基を有するカルボン酸変性エポキシエステル樹脂の保存安定性を向上させるために、トリフェニルホスフィン、トリフェニルアンチモン、トリフェニルビスマスなどの３価の有機ＶＢ族化合物からなる触媒を用いてエポキシ化合物とカルボン酸を反応させてエポキシエステル樹脂を合成し、ついで当該エポキシエステル樹脂に多塩基酸無水物を反応させてエポキシ基とカルボキシル基を有するカルボン酸変性エポキシエステル樹脂を製造するに当たって、エポキシエステル樹脂の合成後またはカルボン酸変性エポキシエステル樹脂の製造後に、酸化を行って触媒を不活化することが提案されている（特許文献１）。
しかしながら、この従来技術による場合は、カルボン酸変性エポキシエステル樹脂の保存安定性を向上させるために、エポキシエステル樹脂の合成後またはカルボン酸変性エポキシエステル樹脂の製造後に酸化処理を行って有機ＶＢ族化合物からなる触媒を不活化するという、触媒の失活処理が必要であるため、手間がかかり工程的に繁雑であり、有利な方法ではない。
【０００４】
また、脂環エポキシ基と（メタ）アクリレート基を有する脂環エポキシ基含有（メタ）アクリレート化合物にニトロソ化合物を添加して安定化することが知られている（特許文献２）。
しかし、特許文献２には、この技術が、グリシジル基などのような、脂環エポキシ基以外のエポキシ基と（メタ）アクリレート基を有するエポキシ基含有（メタ）アクリレート化合物の長期保存安定性の向上に有効であることは開示されていない。
【先行技術文献】
【特許文献】
【０００５】
【特許文献１】特開平１０−３３０４５６号公報
【特許文献２】特開平８−８１４５２号公報
【特許文献３】特開２０１３−１０３９５０号公報
【特許文献４】特開２００８−１７４５０６号公報
【発明の開示】
【発明が解決しようとする課題】
【０００６】
本発明の目的は、エポキシ基と（メタ）アクリル基の両方を有する、保存安定性に優れるエポキシ基含有（メタ）アクリレート化合物を、触媒の失活処理などの手間のかかる処理工程を行うことなく、簡単に且つ確実に得ることのできる技術を提供することである。
【課題を解決するための手段】
【０００７】
上記の目的を達成すべく本発明者らは研究を重ねてきた。そして、エポキシ基と（メタ）アクリル酸エステル基の両方を有するエポキシ基含有（メタ）アクリレート化合物に、特定のリン化合物を添加すると、エポキシ基含有（メタ）アクリレート化合物の保存安定性が向上し、長期保存後も粘度の上昇が小さくてゲル化が生じず、しかもエポキシ基含有（メタ）アクリレート化合物の反応性能（重合性能、硬化性能、架橋性能）などの低下が生じないことを見出して先に出願した（特許文献３）。
【０００８】
本発明者らは、その後も長期保存安定性に優れるエポキシ基含有（メタ）アクリレート化合物を得るための研究を更に続けてきた。その結果、２個以上のエポキシ基を有するポリエポキシ化合物の一部のエポキシ基にアクリル酸および／またはメタクリル酸を反応させてエポキシ基含有（メタ）アクリレート化合物を製造するに当たって、「ペンタエリスリトールテトラキス（３−アルキルチオプロピオネート）」という特定の化合物を触媒として用いて当該製造反応を行うと、長期保存安定性に一層優れるエポキシ基含有（メタ）アクリレート化合物が得られることを見出して本発明を完成した。
【０００９】
すなわち、本発明は、
（１）  下記の一般式（Ｉ）；
【００１０】
【化１】
0006442786.tif 000002
（式中、Ｒ1は炭素数８〜３０のアルキル基を表す。）
で表されるペンタエリスリトールテトラキス（３−アルキルチオプロピオネート）（Ｉ）を触媒として用いて、２個以上のエポキシ基を有するポリエポキシ化合物の一部のエポキシ基にアクリル酸および／またはメタクリル酸を反応させてエポキシ基含有（メタ）アクリレート化合物を製造することを特徴とするエポキシ基含有（メタ）アクリレート化合物の製造方法である。
【００１１】
そして、本発明は、
（２）  ペンタエリスリトールテトラキス（３−アルキルチオプロピレンオネート）（Ｉ）を、アクリル酸および／またはメタクリル酸の質量に基づいて、０．００１〜１０質量％の割合で用いる前記（１）のエポキシ基含有（メタ）アクリレート化合物の製造方法；および、
（３）  重合禁止剤を更に用いる前記（１）または（２）のエポキシ基含有（メタ）アクリレート化合物の製造方法；
である。
【００１２】
さらに、本発明は、
（４）  前記（１）〜（３）のいずれかの製造方法で得られる保存安定性に優れるエポキシ基含有（メタ）アクリレート化合物；および、
（５）  ７０℃で７日間保存したときにゲル化しない前記（４）のエポキシ基含有（メタ）アクリレート化合物；
である。
【発明の効果】
【００１３】
本発明の製造方法によって得られるエポキシ基含有（メタ）アクリレート化合物は、７０℃で７日間保存と苛酷試験を行ったときにも、ゲル化が生じず、当初の粘度をそのまま維持しているかまたは粘度が上昇しても低い粘度を維持しており、長期保存安定性に極めて優れている。
本発明の製造方法によって得られるエポキシ基含有（メタ）アクリレート化合物は、長期保存後も反応性能（重合性能、硬化特性、架橋性能など）の低下などの物性の変化が小さく、当初の反応性能を維持している。
本発明による場合は、保存安定性を確保するためにエポキシ基含有（メタ）アクリレート化合物の製造に用いた触媒を不活化処理するという繁雑で手間のかかる処理を行う必要がなく、更にはエポキシ基含有（メタ）アクリレート化合物の保存安定性の向上のためにポリエポキシ化合物の製造後に安定剤を添加するという余分な工程を行う必要がなく、ペンタエリスリトールテトラキス（３−アルキルチオプロピオネート）よりなる触媒の存在下でポリエポキシ化合物とアクリル酸および／またはメタクリル酸を反応させるだけで、保存安定性に極めて優れるエポキシ基含有（メタ）アクリレート化合物を簡単に且つ確実に製造することができる。
本発明の製造方法によって得られる本発明のエポキシ基含有（メタ）アクリレート化合物は保存安定性に極めて優れているので、本発明のエポキシ基含有（メタ）アクリレート化合物にカチオン重合開始剤およびラジカル重合開始剤を添加し、また必要に応じて、エポキシ基含有（メタ）アクリレート化合物以外の他の重合性化合物（反応性化合物）、例えば、エポキシ基含有（メタ）アクリレート化合物以外のエポキシ化合物、ラジカル重合性化合物などの１種または２種以上を更に配合して、半導体やその他の電子部品の封止剤、液晶表示装置の枠シール剤、レジスト材料、接着剤、コーティング剤、構造用材料などの種々の用途に有効に使用することができる。
【発明を実施するための形態】
【００１４】
以下に本発明について詳細に説明する。
本発明の製造方法では、２個以上のエポキシ基を有するポリエポキシ化合物（以下単に「ポリエポキシ化合物」ということがある）の一部のエポキシ基に、アクリル酸および／またはメタクリル酸を反応させて、エポキシ基含有（メタ）アクリレート化合物を製造する。
本発明の製造方法で用いるポリエポキシ化合物としては、２個以上のエポキシ基を有する化合物であればいずれでもよく、例えば、２個以上のグリシジル基を有する化合物、２個以上の脂環式エポキシ基（シクロヘキセン環などのような不飽和脂肪族環の不飽和基部分の酸化によって形成されるエポキシ基）を有する化合物、グリシジル基と脂環族エポキシ基を合計で２個以上有する化合物などを挙げることができる。そのうちで、ポリエポキシ化合物としては、２個以上のグリシジル基を有する化合物が放射線または熱による硬化の際に硬化性に優れるエポキシ基含有（メタ）アクリレート化合物を生成できる点から、好ましく用いられる。
【００１５】
本発明の製造方法で用い得るポリエポキシ化合物のうち、２個以上のグリシジル基を有するポリエポキシ化合物の具体例としては、ビスフェノールＡ型エポキシ樹脂、ビスフェノールＥ型エポキシ樹脂、ビスフェノールＦ型エポキシ樹脂、ビスフェノールＳ型エポキシ樹脂、ビスフェノールＺ型エポキシ樹脂などのビスフェノール型エポキシ樹脂；クレゾールノボラック型エポキシ樹脂、フェノールノボラック型エポキシ樹脂などのノボラック型エポキシ樹脂；臭素化エポキシ樹脂（テトラブロモビスフェノールとエピクロロヒドリンとの反応、またはテトラブロモビスフェノールおよびビスフェノールの混合物とエピクロロヒドリンとの反応により得られるエポキシ樹脂）；トリシクロデカンジメタノールのジグリシジルエステル、シクロヘキサンジメタノールのジグリシジルエステルなどの脂環族ポリアルコールのポリグリシジルエステル；グリシジルエステル型樹脂（ポリカルボン酸とエピクロロヒドリンとの反応生成物をＮａＯＨなどのアルカリを用いて脱塩酸して得られるエポキシ樹脂）；グリシジルアミン型樹脂（アミン類またはアミノフェノールにエピクロロヒドリンを反応させて得られるエポキシ樹脂）；ヒンダトイン型エポキシ樹脂（ヒンダトインにエピクロロヒドリンを反応させて得られるエポキシ樹脂）；水素化ビスフェノール型エポキシ樹脂（水素化したビスフェノールＡ、ビスフェノールＦ、ビスフェノールＳなどにエピクロロヒドリンを反応させて得られる生成物をＮａＯＨなどのアルカリを用いて脱塩酸して得られるエポキシ樹脂）などを挙げることができる。
【００１６】
本発明の製造方法で用い得るポリエポキシ化合物のうち、２個以上のエポキシ基を有する脂環式ポリエポキシ化合物の具体例としては、３，４−エポキシシクロヘキシルメチル−３’，４’−エポキシシクロヘキサンカルボキシレート、３，４−エポキシ−１−メチルシクロヘキシル−３，４−エポキシ−１−メチルシクロヘキサンカルボキシレート、６−メチル−３，４−エポキシシクロヘキシルメチル−６−メチル−３，４−エポキシシクロヘキサンカルボキシレート、３，４−エポキシ−３−メチルシクロヘキシルメチル−３，４−エポキシ−３−メチルシクロヘキサンカルボキシレート、３，４−エポキシ−５−メチルシクロヘキシルメチル−３，４−エポキシ−５−メチルシクロヘキサンカルボキシレート、２−（３，４−エポキシシクロヘキシル−５，５−スピロ−３，４−エポキシ）シクロヘキサン−メタジオキサン、ビス（３，４−エポキシシクロヘキシルメチル）アジペート、ジシクロペンタジエンジエポキサイド、エチレンビス（３，４−エポキシシクロヘキサンカルボキシレート）、ε−カプロラクトン変性３’，４’−エポキシシクロヘキシルメチル３，４−エポキシシクロヘキサンカルボキシレート、ビス（３，４−エポキシシクロヘキシル）メタン、２，２−ビス（３，４−エポキシシクロヘキシル）プロパン、１，１−ビス（３，４−エポキシシクロヘキシル）エタンなどを挙げることができる。
【００１７】
本発明の製造方法では、ポリエポキシ化合物として、上記したポリエポキシ化合物の中の１種または２種以上を用いることができる。
エポキシ基含有（メタ）アクリレート化合物の製造に当たっては、上記したポリエポキシ化合物の一部のエポキシ基に、アクリル酸を単独で反応させてもよいし、メタクリル酸を単独で反応させてもよいし、またはアクリル酸とメタクリル酸の両方を反応させてもよい。
ポリエポキシ化合物とアクリル酸および／またはメタクリル酸を反応させるに当たっては、両者の使用割合は、エポキシ基が確実に残留しているエポキシ基含有（メタ）アクリレート化合物を製造するという観点から、ポリエポキシ化合物中のエポキシ基１当量に対して、アクリル酸および／またはメタクリル酸（アクリル酸とメタクリル酸の両方を用いる場合は両者の合計）を１当量未満の割合で用いることが必要である。
反応により生成するエポキシ基含有（メタ）アクリレート化合物に、エポキシ基の特性と（メタ）アクリル基の特性の両方を十分に発揮させるためには、ポリエポキシ化合物中のエポキシ基１当量に対して、アクリル酸および／またはメタクリル酸を０．１〜０．９当量の割合で用いることが好ましく、０．２〜０．８当量の割合で用いることがより好ましく、０．３〜０．７当量の割合で用いることが更に好ましい。
【００１８】
ポリエポキシ化合物の一部のエポキシ基にアクリル酸および／またはメタクリル酸を反応させてエポキシ基含有（メタ）アクリレート化合物を製造するに当たっては、従来、３級ホスフィン、４級オニウム塩、３級アミンなどの触媒が用いられてきた。しかし、３級ホスフィンなどの従来の触媒を用いて得られるエポキシ基含有（メタ）アクリレート化合物は、保存安定性に劣っており、何らかの安定剤を添加しないと、保存したときにゲル化し易い。
【００１９】
それに対して、本発明では、ポリエポキシ化合物の一部のエポキシ基にアクリル酸および／またはメタクリル酸を反応させてエポキシ基含有（メタ）アクリレート化合物を製造するに当たって、ポリエポキシ化合物とアクリル酸および／またはメタクリル酸の反応を、下記の一般式（Ｉ）；
【００２０】
【化２】
0006442786.tif 000003
（式中、Ｒ1は炭素数８〜３０のアルキル基を表す。）
で表されるペンタエリスリトールテトラキス（３−アルキルチオプロピオネート）（Ｉ）を触媒として用いて行う。それによって、エポキシ基含有（メタ）アクリレート化合物の製造後に安定剤を添加しなくても、長期保存安定性に優れるエポキシ基含有（メタ）アクリレート化合物を直接得ることができる。
【００２１】
上記の一般式（Ｉ）において、Ｒ1の具体例としては、オクチル基、ノニル基、デシル基、ウンデシル基、ドデシル基（ラウリル基）、トリデシル基、テトラデシル基（ミリスチル基）、ペンタデシル基、ヘキサデシル基（パルミチル基）、ヘプタデシル基、オクタデシル基（ステアリル基）、ノナデシル基、イコシル基、ヘンイコシル基、ドコシル基、トリコシル基、テトラコシル基、ペンタコシル基、ヘキサコシル基、ヘプタコシル基、オクタコシル基、ノナコシル基、トリアコンチル基などを挙げることができる。
そのうちでも、本発明では、Ｒ1が炭素数１０〜２０のアルキル基であるペンタエリスリトールテトラキス（３−アルキルチオプロピオネート）（Ｉ）が、入手の容易性、製造の容易性などの点から好ましく用いられ、特に、Ｒ1がドデシル基（ラウリル基）であるペンタエリスリトールテトラキス（３−ラウリルチオプロピオネート）がより好ましく用いられる。
【００２２】
ペンタエリスリトールテトラキス（３−アルキルチオプロピオネート）（Ｉ）の使用量は、アクリル酸および／またはメタクリル酸（アクリル酸とメタクリル酸の両方を用いる場合は両者の合計）の質量に基づいて、０．００１〜１０質量％であることが好ましく、０．０１〜５質量％であることがより好ましく、０．１〜３質量％であることが更に好ましい。
ペンタエリスリトールテトラキス（３−アルキルチオプロピオネート）（Ｉ）の使用量が少なすぎると、ポリエポキシ化合物とアクリル酸および／またはメタクリル酸触媒との反応が遅くなり、保存安定性に優れるエポキシ基含有（メタ）アクリレート化合物が得られにくくなり、しかも得られるエポキシ基含有（メタ）アクリレート化合物の粘度が高くなり過ぎて取り扱い性が劣るようになり易い。
一方、ペンタエリスリトールテトラキス（３−アルキルチオプロピオネート）（Ｉ）の使用量が多すぎると、長期の保存性を低下させる要因となり易い。
【００２３】
本発明で触媒として用いるペンタエリスリトールテトラキス（３−アルキルチオプロピオネート）（Ｉ）は、既知の化合物であって、従来は、ポリオレフィン、ＡＢＳ樹脂などのようなプラスチックの熱劣化防止剤、銅害防止剤、酸化防止剤などとして用いられているが（特許文献４、特に段落［０００２］などを参照）、ペンタエリスリトールテトラキス（３−アルキルチオプロピオネート）（Ｉ）をポリエポキシ化合物中のエポキシ基にアクリル酸および／またはメタクリル酸を反応させる際の触媒として用いることは従来知られていない。
かかる点から、ポリエポキシ化合物の一部のエポキシ基にアクリル酸および／またはメタクリル酸を反応させてエポキシ基含有（メタ）アクリレート化合物を製造する際に、ペンタエリスリトールテトラキス（３−アルキルチオプロピオネート）（Ｉ）を触媒として用いることによって、保存安定性に極めて優れるエポキシ基含有（メタ）アクリレート化合物が得られるという本発明の効果は、予想外の効果であるといえる。
【００２４】
ペンタエリスリトールテトラキス（３−アルキルチオプロピオネート）（Ｉ）をポリエポキシ化合物の一部のエポキシ基にアクリル酸および／またはメタクリル酸を反応させる際の触媒として用いずに、ポリエポキシ化合物の一部のエポキシ基にアクリル酸および／またはメタクリル酸を反応させて得られるエポキシ基含有（メタ）アクリレート化合物に、後から（反応後に）ペンタエリスリトールテトラキス（３−アルキルチオプロピオネート）（Ｉ）を添加した場合には、エポキシ基含有（メタ）アクリレート化合物の保存安定性は向上しないことが本発明者らの実験によって確認されており、かかる点からも、ポリエポキシ化合物の一部のエポキシ基にアクリル酸および／またはメタクリル酸を反応させてエポキシ基含有（メタ）アクリレート化合物を製造する際の触媒としてペンタエリスリトールテトラキス（３−アルキルチオプロピオネート）（Ｉ）を用いることによって奏される、エポキシ基含有（メタ）アクリレート化合物の保存安定性の向上効果は予想外のことである。
【００２５】
触媒として用いたペンタエリスリトールテトラキス（３−アルキルチオプロピオネート）（Ｉ）は、生成したエポキシ基含有（メタ）アクリレート化合物から除去する必要はなく、エポキシ基含有（メタ）アクリレート化合物中にそのまま含有させておくことができ、当該触媒の残留しているエポキシ基含有（メタ）アクリレート化合物は、室温などで長期間保存しても、ゲル化が生じず、当初と同じ粘度を維持しているか、または粘度が上昇しても低い粘度を維持していて、保存安定性に極めて優れており、しかも反応性能（重合性能、硬化性能、架橋性能など）の低下がない。
【００２６】
ペンタエリスリトールテトラキス（３−アルキルチオプロピオネート）（Ｉ）を触媒として用いてポリエポキシ化合物の一部のエポキシ基にアクリル酸および／またはメタクリル酸を反応させてエポキシ基含有（メタ）アクリレート化合物を製造するに当たっては、反応系中に重合禁止剤を添加してもまたは添加しなくてもいずれでもよいが、重合禁止剤を添加して反応を行うことが、反応により生成するエポキシ基含有（メタ）アクリレート化合物の重合防止の点から好ましい。
その際に用いる重合禁止剤としては、限定されるものではないが、例えば、ヒドロキノン、ｐ−メトキシフェノール（別名：メトキノン）、ｐ−ゼンゾキノン、フェノチアジン、ジブチルヒドロキシトルエンなどを挙げることができる。重合禁止剤は１種類のみを使用してもよいし、または２種以上を併用してもよい。
重合禁止剤を用いる場合にその添加量は、アクリル酸および／またはメタクリル酸（アクリル酸とメタクリル酸の両方を用いる場合は両者の合計）の質量に基づいて、０．００１〜５質量％であることが好ましく、０．０１〜３質量％であることがより好ましく、０．１〜１質量％であることが更に好ましい。
【００２７】
ポリエポキシ化合物とアクリル酸および／またはメタクリル酸との反応は、溶媒を用いずに行ってもよいし、または溶媒中で行ってもよい。
溶媒としては有機溶媒が好ましく用いられ、具体例としては、ｎ−ヘキサン、ベンゼン、トルエン、キシレンなどの炭化水素系溶媒；アセトン、メチルエチルケトン、メチルイソブチルケトンなどのケトン系溶媒；酢酸エチル、酢酸ブチルなどのエステル系溶媒；ジエチルエーテル、テトラヒドロフランなどのエーテル系溶媒；ジクロロメタン、クロロホルム、四塩化炭素、１，２−ジクロロエタンなどのハロゲン系溶媒などを挙げることができ、これらの１種または２種以上を用いることができる。
溶媒の使用量は、ポリエポキシ化合物とアクリル酸および／またはメタクリル酸の合計質量に対して、６０質量倍以下であることが好ましく、５０質量倍以下であることがより好ましい。
【００２８】
溶媒を用いることなく、ペンタエリスリトールテトラキス（３−アルキルチオプロピオネート）（Ｉ）の存在下に、ポリエポキシ化合物の一部のエポキシ基にアクリル酸および／またはメタクリル酸を反応させて得られる、溶媒を含まないエポキシ基含有（メタ）アクリレート化合物は、溶媒を含まないことが求められる用途（例えば、注型用材料、光造形用材料など）に、そのまま有効に使用することができる。
溶媒中で、ペンタエリスリトールテトラキス（３−アルキルチオプロピオネート）（Ｉ）の存在下に、ポリエポキシ化合物の一部のエポキシ基にアクリル酸および／またはメタクリル酸を反応させて得られる、溶媒を含むエポキシ基含有（メタ）アクリレート化合物は、溶媒を含んでいてもよい用途（例えば、塗料、接着剤など）にそのまま用いるか、または溶媒を除去してから溶媒を含まないことが求められる用途などに用いることができる。
【００２９】
ペンタエリスリトールテトラキス（３−アルキルチオプロピオネート）（Ｉ）よりなる触媒の存在下でのポリエポキシ化合物とアクリル酸および／またはメタクリル酸の反応は、反応の促進、副生物の生成抑制などの点から、５０〜１５０℃が好ましく、８０〜１２０℃がより好ましい。
また、反応時間は、通常、２〜２０時間が好ましく、４〜１２時間が好ましい。
【００３０】
上記した反応によって、エポキシ基と、アクリル酸エステル基および／またはメタクリル酸エステル基を有する、保存安定性に極めて優れるエポキシ基含有（メタ）アクリレート化合物が得られる。
保存安定性に極めて優れる当該エポキシ基含有（メタ）アクリレート化合物は、カチオン重合開始剤およびラジカル重合開始剤を添加して、また必要に応じて、エポキシ基含有（メタ）アクリレート化合物以外の他の重合性化合物（反応性化合物）、例えば、エポキシ基含有（メタ）アクリレート化合物以外のエポキシ化合物、ラジカル重合性化合物などの１種または２種以上を更に配合して、例えば、半導体やその他の電子部品の封止剤、液晶表示装置の枠シール剤、レジスト材料、接着剤、コーティング剤、構造用材料などとして有効に使用することができる。
【実施例】
【００３１】
以下に、実施例、比較例、参考例などによって本発明について具体的に説明するが、本発明は以下の実施例に限定されない。
以下の例中、エポキシ基含有（メタ）アクリレート化合物の粘度は、次のようにして測定した。
【００３２】
（１）エポキシ基含有（メタ）アクリレート化合物の粘度の測定法：
以下の実施例または比較例で得られたエポキシ基含有（メタ）アクリレート化合物の製造直後の粘度およびそれを温度７０℃で７日間保存したときの粘度を、ＪＩＳ  Ｋ７１１７−２に準じて、測定試料の温度制御が可能な恒温水槽を付属した円錐−平板型回転粘度計（コーン・プレート型粘度計）を使用して測定し［粘度測定時のエポキシ基含有（メタ）アクリレート化合物の温度は２５℃］、３回測定してその平均値を採って粘度とした。
【００３３】
《実施例１》
（１）  反応容器に、ビスフェノールＡ型エポキシ樹脂（三菱化学株式会社製「ｊＥＲ ＹＬ９８０」、エポキシ当量＝１８６）１００質量部、アクリル酸１９．４質量部（ビスフェノールＡ型エポキシ樹脂中のエポキシ基１当量に対してアクリル酸０．５当量）およびｐ−メトキシフェノール（重合禁止剤）０．１質量部を仕込んで９０℃に加熱撹拌して均一な混合溶液にした後、ペンタエリスリトールテトラキス（３−ラウリルチオプロピオネート）０．１質量部を添加して、同温度で６時間反応させて、エポキシ基の一部がアクリル酸エステル化したビスフェノールＡ型エポキシ樹脂［以下「エポキシ基含有アクリレート化合物（Ａ−ａ1）という］（生成量１１９．４質量部）を製造した。
（２）  上記（１）で得られたエポキシ基含有アクリレート化合物（Ａ−ａ1）の製造直後の粘度を上記した方法で測定したところ、５００，０００ｍＰａ・ｓであった（測定温度２５℃）。
（３）  上記（１）で得られたエポキシ基含有アクリレート化合物（Ａ−ａ1）を、温度７０℃で７日間保存し、当該７日間保存後の粘度を上記した方法で測定したところ、５００，０００ｍＰａ・ｓのままであり（測定温度２５℃）、粘度の上昇がなかった。
【００３４】
《実施例２》
（１）  実施例１の（１）において、ペンタエリスリトールテトラキス（３−ラウリルチオプロピオネート）の添加量を０．２質量部に変えた以外は、実施例１の（１）と同様にしてエポキシ基の一部がアクリル酸エステル化したビスフェノールＡ型エポキシ樹脂［以下「エポキシ基含有アクリレート化合物（Ａ−ａ2）という］（生成量１１９．４質量部）を製造した。
（２）  上記（１）で得られたエポキシ基含有アクリレート化合物（Ａ−ａ2）の製造直後の粘度を上記した方法で測定したところ、３００，０００ｍＰａ・ｓであった（測定温度２５℃）。
（３）  上記（１）で得られたエポキシ基含有アクリレート化合物（Ａ−ａ2）を、温度７０℃で７日間保存し、当該７日間保存後の粘度を上記した方法で測定したところ、３００，０００ｍＰａ・ｓのままであり（測定温度２５℃）、粘度の上昇がなかった。
【００３５】
《実施例３》
（１）  実施例１の（１）において、ペンタエリスリトールテトラキス（３−ラウリルチオプロピオネート）の添加量を０．３質量部に変えた以外は、実施例１の（１）と同様にしてエポキシ基の一部がアクリル酸エステル化したビスフェノールＡ型エポキシ樹脂［以下「エポキシ基含有アクリレート化合物（Ａ−ａ3）という］（生成量１１９．４質量部）を製造した。
（２）  上記（１）で得られたエポキシ基含有アクリレート化合物（Ａ−ａ3）の製造直後の粘度を上記した方法で測定したところ、２２０，０００ｍＰａ・ｓであった（測定温度２５℃）。
（３）  上記（１）で得られたエポキシ基含有アクリレート化合物（Ａ−ａ3）を、温度７０℃で７日間保存し、当該７日間保存後の粘度を上記した方法で測定したところ、２２０，０００ｍＰａ・ｓのままであり（測定温度２５℃）、粘度の上昇がなかった。
【００３６】
《実施例４》
（１）  実施例１の（１）において、ペンタエリスリトールテトラキス（３−ラウリルチオプロピオネート）の添加量を０．５質量部に変えた以外は、実施例１の（１）と同様にしてエポキシ基の一部がアクリル酸エステル化したビスフェノールＡ型エポキシ樹脂［以下「エポキシ基含有アクリレート化合物（Ａ−ａ4）という］（生成量１１９．４質量部）を製造した。
（２）  上記（１）で得られたエポキシ基含有アクリレート化合物（Ａ−ａ4）の製造直後の粘度を上記した方法で測定したところ、１７０，０００ｍＰａ・ｓであった（測定温度２５℃）。
（３）  上記（１）で得られたエポキシ基含有アクリレート化合物（Ａ−ａ4）を、温度７０℃で７日間保存し、当該７日間保存後の粘度を上記した方法で測定したところ、１７０，０００ｍＰａ・ｓのままであり（測定温度２５℃）、粘度の上昇がなかった。
【００３７】
《比較例１》
（１）  実施例１の（１）において、ペンタエリスリトールテトラキス（３−ラウリルチオプロピオネート）０．１質量部の代わりに、トリフェニルホスフィン０．１質量部を用い、それ以外は実施例１の（１）と同様にしてエポキシ基の一部がアクリル酸エステル化したビスフェノールＡ型エポキシ樹脂［以下「エポキシ基含有アクリレート化合物（Ａ−ｂ）という］（生成量１１９．４質量部）を製造した。
（２）  上記（１）で得られたエポキシ基含有アクリレート化合物（Ａ−ｂ）の製造直後の粘度を上記した方法で測定したところ、１７０，０００ｍＰａ・ｓであった（測定温度２５℃）。
（３）  上記（１）で得られたエポキシ基含有アクリレート化合物（Ａ−ｂ）を、温度７０℃で７日間保存しようとしたところ、３日目にゲル化し、粘度を測定することができなかった。
【００３８】
《比較例２》
（１）  実施例１の（１）で得られた粘度１７０，０００ｍＰａ・ｓのエポキシ基含有アクリレート化合物（Ａ−ｂ）の１１９．４質量部に、ペンタエリスリトールテトラキス（３−ラウリルチオプロピオネート）の０．１質量部を添加して、温度７０℃で７日間保存しようとしたところ、３日目にゲル化し、粘度を測定することができなかった。
【００３９】
《参考例１》
（１）  実施例１の（１）で得られた粘度１７０，０００ｍＰａ・ｓのエポキシ基含有アクリレート化合物（Ａ−ｂ）の１１９．４質量部に、ヒドロキシエチリデンジホスホニックアシッド（別称：１−ヒドロキシエタン−１、１−ジホスホン酸）の０．１質量部を添加して、温度７０℃で７日間保存し、当該７日間保存後の粘度を上記した方法で測定したところ、２５５，０００ｍＰａ・ｓであり（測定温度２５℃）、ゲル化は生じなかったが粘度が上昇した。
上記した実施例１〜４、比較例１〜２および参考例１の結果を、以下の表１にまとめて示す。
【００４０】
【表１】
0006442786.tif 000004
【００４１】
上記の表１の結果にみるように、実施例１〜４では、ペンタエリスリトールテトラキス（３−ラウリルチオプロピオネート）を触媒として用いて、ポリエポキシ化合物（ビスフェノールＡ型エポキシ樹脂）のエポキシ基の一部にアクリル酸を反応させてエポキシ基含有（メタ）アクリレート化合物（Ａ−ａ1）〜（Ａ−ａ4）を製造したことによって、実施例１〜４で得られたエポキシ基含有（メタ）アクリレート化合物（Ａ−ａ1）〜（Ａ−ａ4）は、７０℃という高温で７日間保存したときに、粘度が変化しておらず、保存安定性に極めて優れている。
【００４２】
それに対して、比較例１では、トリフェニルホスフィンを触媒として用いて、ポリエポキシ化合物（ビスフェノールＡ型エポキシ樹脂）のエポキシ基の一部にアクリル酸を反応させてエポキシ基含有（メタ）アクリレート化合物（Ａ−ｂ）を製造したことにより、比較例１で得られたエポキシ基含有（メタ）アクリレート化合物（Ａ−ｂ）は、７０℃で保存したときに、３日目にゲル化し、保存安定性に劣っている。
比較例２では、トリフェニルホスフィンを触媒として用いて製造したエポキシ基含有（メタ）アクリレート化合物（Ａ−ｂ）に、その製造後にペンタエリスリトールテトラキス（３−ラルリルチオプロピオネート）を添加したことにより、エポキシ基含有（メタ）アクリレート化合物（Ａ−ｂ）を７０℃で保存したときに、３日目にゲル化し、保存安定性に劣っている。
参考例１では、トリフェニルホスフィンを触媒として用いて製造したエポキシ基含有（メタ）アクリレート化合物（Ａ−ｂ）に、その製造後に、ヒドロキシエチリデンジホスホニックアシッドを安定剤として添加したことにより、７０℃で７日間保存したときに、ゲル化は生じないものの、粘度が初期の１７０，０００ｍＰａ・ｓから７日目に２５５，０００ｍＰａ・ｓまで上昇している。
【００４３】
《実施例５》
（１）  反応容器に、トリメチロールプロパン型エポキシ樹脂（阪本薬品工業株式会社製「ＳＲ−ＴＭＰ」、エポキシ当量＝１４０）１００質量部、アクリル酸２６．５質量部（エポキシ樹脂中のエポキシ基１当量に対してアクリル酸０．５２当量）およびｐ−メトキシフェノール（重合禁止剤）０．１質量部を仕込んで９０℃に加熱撹拌して均一な混合溶液にした後、ペンタエリスリトールテトラキス（３−ラウリルチオプロピオネート）０．５質量部を添加して、同温度で６時間反応させて、エポキシ基の一部がアクリル酸エステル化したトリメチロールプロパン型エポキシ樹脂［以下「エポキシ基含有アクリレート化合物（Ｂ−ａ）という］（生成量１２６．５質量部）を製造した。
（２）  上記（１）で得られたエポキシ基含有アクリレート化合物（Ｂ−ａ）の製造直後の粘度を上記した方法で測定したところ、３，３００ｍＰａ・ｓであった（測定温度２５℃）。
（３）  上記（１）で得られたエポキシ基含有アクリレート化合物（Ｂ−ａ）を、温度７０℃で７日間保存し、当該７日間保存後の粘度を上記した方法で測定したところ、１３，０００ｍＰａ・ｓであった（測定温度２５℃）。
【００４４】
《比較例３》
（１）  実施例５の（１）において、ペンタエリスリトールテトラキス（３−ラウリルチオプロピオネート）０．５質量部の代わりに、トリフェニルホスフィン０．１質量部を用い、それ以外は実施例５の（１）と同様にしてエポキシ基の一部がアクリル酸エステル化したトリメチロールプロパン型エポキシ樹脂［以下「エポキシ基含有アクリレート化合物（Ｂ−ｂ）という］（生成量１２６．５質量部）を製造した。
（２）  上記（１）で得られたエポキシ基含有アクリレート化合物（Ｂ−ｂ）の製造直後の粘度を上記した方法で測定したところ、３，３００ｍＰａ・ｓであった（測定温度２５℃）。
（３）  上記（１）で得られたエポキシ基含有アクリレート化合物（Ｂ−ｂ）を、温度７０℃で７日間保存しようとしたところ、３日目にゲル化し、粘度を測定することができなかった。
【００４５】
《実施例６》
（１）  反応容器に、１，６−ヘキサンジオール型エポキシ樹脂（阪本薬品工業株式会社製「ＳＲ−１６Ｈ」、エポキシ当量＝１６０）１００質量部、アクリル酸２２．９質量部（エポキシ樹脂中のエポキシ基１当量に対してアクリル酸０．５１当量）およびｐ−メトキシフェノール（重合禁止剤）０．１質量部を仕込んで９０℃に加熱撹拌して均一な混合溶液にした後、ペンタエリスリトールテトラキス（３−ラウリルチオプロピオネート）０．５質量部を添加して、同温度で６時間反応させて、エポキシ基の一部がアクリル酸エステル化した１，６−ヘキサンジオール型エポキシ樹脂［以下「エポキシ基含有アクリレート化合物（Ｃ−ａ）という］（生成量１２２．９質量部）を製造した。
（２）  上記（１）で得られたエポキシ基含有アクリレート化合物（Ｃ−ａ）の製造直後の粘度を上記した方法で測定したところ１８０ｍＰａ・ｓであった（測定温度２５℃）。
（３）  上記（１）で得られたエポキシ基含有アクリレート化合物（Ｃ−ａ）を、温度７０℃で７日間保存し、当該７日間保存後の粘度を上記した方法で測定したところ、５６０ｍＰａ・ｓであった（測定温度２５℃）。
【００４６】
《比較例４》
（１）  実施例６の（１）において、ペンタエリスリトールテトラキス（３−ラウリルチオプロピオネート）０．５質量部の代わりに、トリフェニルホスフィン０．１質量部を用い、それ以外は実施例６の（１）と同様にしてエポキシ基の一部がアクリル酸エステル化した１、６−ヘキサンジオール型エポキシ化合物［以下「エポキシ基含有アクリレート化合物（Ｃ−ｂ）という］（生成量１２２．９質量部）を製造した。
（２）  上記（１）で得られたエポキシ基含有アクリレート化合物（Ｃ−ｂ）の製造直後の粘度を上記した方法で測定したところ１８０ｍＰａ・ｓであった（測定温度２５℃）。
（３）  上記（１）で得られたエポキシ基含有アクリレート化合物（Ｃ−ｂ）を、温度７０℃で７日間保存しようとしたところ、３日目にゲル化し、粘度を測定することができなかった。
【００４７】
《実施例７》
（１）  反応容器に、グリセリン型エポキシ樹脂（阪本薬品工業株式会社製「ＳＲ−ＧＬＧ」、エポキシ当量＝１４３）１００質量部、アクリル酸２５．５質量部（エポキシ樹脂中のエポキシ基１当量に対してアクリル酸０．５１当量）およびｐ−メトキシフェノール（重合禁止剤）０．１質量部を仕込んで９０℃に加熱撹拌して均一な混合溶液にした後、ペンタエリスリトールテトラキス（３−ラウリルチオプロピオネート）０．５質量部を添加して、同温度で６時間反応させて、エポキシ基の一部がアクリル酸エステル化したグリセリン型エポキシ樹脂［以下「エポキシ基含有アクリレート化合物（Ｄ−ａ）という］（生成量１２５．５質量部）を製造した。
（２）  上記（１）で得られたエポキシ基含有アクリレート化合物（Ｄ−ａ）の製造直後の粘度を上記した方法で測定したところ、２，５００ｍＰａ・ｓであった（測定温度２５℃）。
（３）  上記（１）で得られたエポキシ基含有アクリレート化合物（Ｄ−ａ）を、温度７０℃で７日間保存し、当該７日間保存後の粘度を上記した方法で測定したところ、１０，０００ｍＰａ・ｓであった（測定温度２５℃）。
【００４８】
《比較例５》
（１）  実施例７の（１）において、ペンタエリスリトールテトラキス（３−ラウリルチオプロピオネート）０．５質量部の代わりに、トリフェニルホスフィン０．１質量部を用い、それ以外は実施例７の（１）と同様にしてエポキシ基の一部がアクリル酸エステル化したグリセリン型エポキシ化合物［以下「エポキシ基含有アクリレート化合物（Ｄ−ｂ）という］（生成量１２５．５質量部）を製造した。
（２）  上記（１）で得られたエポキシ基含有アクリレート化合物（Ｄ−ｂ）の製造直後の粘度を上記した方法で測定したところ、２，５００ｍＰａ・ｓであった（測定温度２５℃）。
（３）  上記（１）で得られたエポキシ基含有アクリレート化合物（Ｄ−ｂ）を、温度７０℃で７日間保存しようとしたところ、３日目にゲル化し、粘度を測定することができなかった。
上記した実施例５〜７および比較例３〜５の結果を、以下の表２に示す。
【００４９】
【表２】
0006442786.tif 000005
【００５０】
上記の表２の結果にみるように、実施例５、６および７では、ペンタエリスリトールテトラキス（３−ラウリルチオプロピオネート）を触媒として用いて、ポリエポキシ化合物（トリメチロールプロパン型エポキシ樹脂、１，６−ヘキサンジオール型エポキシ樹脂またはグリセリン型エポキシ樹脂）のエポキシ基の一部にアクリル酸を反応させてエポキシ基含有（メタ）アクリレート化合物（Ｂ−ａ）、（Ｃ−ａ）または（Ｄ−ａ）を製造したことによって、実施例５、６および７で得られたエポキシ基含有（メタ）アクリレート化合物（Ｂ−ａ）、（Ｃ−ａ）および（Ｄ−ａ）は、いずれも７０℃という高温で７日間保存してもゲル化せず、実際の使用に問題のない粘度を保っている。
【００５１】
それに対して、比較例３、４および５では、フェニルホスフィンを触媒として用いて、ポリエポキシ化合物（トリメチロールプロパン型エポキシ樹脂、１，６−ヘキサンジオール型エポキシ樹脂またはグリセリン型エポキシ樹脂）のエポキシ基の一部にアクリル酸を反応させてエポキシ基含有（メタ）アクリレート化合物（Ｂ−ｂ）、（Ｃ−ｂ）または（Ｄ−ｂ）を製造したことにより、比較例３、４および５で得られたエポキシ基含有（メタ）アクリレート化合物（Ｂ−ｂ）、（Ｃ−ｂ）および（Ｄ−ｂ）は、７０℃で保存したときに、いずれも３日目にゲル化してしまっており、保存安定性に劣っていることがわかる。
【産業上の利用可能性】
【００５２】
上記の一般式（Ｉ）で表されるペンタエリスリトールテトラキス（３−アルキルチオプロピオネート）（Ｉ）を触媒として用いて、２個以上のエポキシ基を有するポリエポキシ化合物の一部のエポキシ基にアクリル酸および／またはメタクリル酸を反応させてエポキシ基含有（メタ）アクリレート化合物を製造する本発明の方法は、保存安定性に極めて優れ且つ反応性能に優れるエポキシ基含有（メタ）アクリレート化合物を簡単に且つ確実に製造するための方法として極めて有用であり、しかも本発明の製造方法により得られるエポキシ基含有（メタ）アクリレート化合物は、例えば、半導体やその他の電子部品の封止剤、液晶表示装置の枠シール剤、レジスト材料、接着剤、コーティング剤、構造用材料などの用途に用いるための素材として極めて有用である。